(57)【特許請求の範囲】
【請求項１】
表面に銀層を有する繊維と獣毛繊維とを混用して得られるものであって、且つ上記銀層の表層部が沃化していることを特徴とする銀／獣毛混用繊維構造物。
【請求項２】
表面に銀層を有する繊維と獣毛繊維とを混紡、交織又は交編して得た繊維構造物に、沃素を含有する処理液を付与することを特徴とする銀／獣毛混用繊維構造物の製造方法。
【発明の詳細な説明】
【０００１】
【発明の属する技術分野】
本発明は、表面に銀層を有する繊維（以下、銀繊維という）及び獣毛繊維が用いられ、銀の有する性能の劣化防止加工が施された繊維製品に関するものであり、さらには上記製品の製造方法に関するものである。
【０００２】
【従来の技術】
近年、携帯電話やコンピュータ類等の電子機器がオフィスや家庭等において広範囲に普及しており、これら電子機器の筐体には、小型化，生産性向上のためにプラスチックが多く用いられている。しかしながら、プラスチックは金属に比べて電磁的に何も存在しないものと等しく、筐体内部から照射される電磁波は筐体内外の電子機器の動作の信頼性を損なうばかりでなく、人体の諸器官にも障害を与え、使用者・作業員の健康に及ぼす影響も懸念されているため、人体に照射される電磁界の強度の軽減が求められ、この様な要求に対して様々な電磁波シールド性繊維構造物が開発されている。
【０００３】
その例として、従来よりステンレスファイバー，金属被覆繊維，炭素繊維，黄銅繊維，アルミ繊維等の電磁波シールド性能を有する糸や、又はこの様な糸の形態の他に、製織後、表面に銀，ニッケル等の電磁波シールド性物質をコーティングを施した布帛等が知られている。
【０００４】
金属を用いた電磁波シールド繊維の中でも、銀は下記に示すように極めて高い導電性を持ち、化学的に非常に不活性で大気によって腐食されにくく、また表面が酸化されても電気伝導性が低下しないばかりでなく、抗菌・消臭性能をも備えているため、衣料用途等に用いられており、例えば、ナイロン６６からなるポリアミド繊維のフィラメントまたはステープルファイバーに銀をメッキした形態の銀被覆繊維が電磁波シールド繊維としてよく知られている。
【０００５】
＜金属の電気抵抗率＞
（室温での値，単位：10-8Ω・ｍ）
銀              1.6
ニッケル        7.0
鉄             10
コバルト        6.4
パラジウム     11
金              2.2
銅              1.7
【０００６】
一方、天然繊維の分野において、獣毛繊維はその優れた吸放湿特性で、あらゆる中で最も理想的な繊維であるといわれている。特に羊毛は空気含有量が多く、空気の断熱効果を利用して断熱・保温性の衣料用素材として重用されている。
【０００７】
そして、近年の電磁波の影響に関する問題意識や清潔志向の高まりを受け、本出願人は銀繊維と獣毛繊維との混紡、交織又は交編等の混用製品の開発を進めてきた。
【０００８】
しかしながら、銀は微量の硫化水素が雰囲気中に含まれているだけであっても表面が硫化銀となり黒化するという性質があるため、上記混用製品を蒸気中で処理した場合等に、羊毛の主成分であるケラチン（Ｃ16Ｈ157Ｎ5ＳＯ15）から硫化水素（Ｈ2Ｓ）が発生し、これが銀の変色を引き起こして外観を損ねるだけでなく、導電性をも低下せしめるようになるので、その結果電磁波シールド性能の低下の原因となるという問題をも有していた。
【０００９】
【発明が解決しようとする課題】
本発明は、上記の問題点に鑑みなされたものであって、銀繊維及び獣毛繊維が用いられ、上記の銀の劣化といった問題を解消し得る繊維構造物の提供、さらには、該繊維構造物の製造方法の提供を目的とするものである。
【００１０】
【課題を解決するための手段】
上記の目的を達成するために、本発明は以下の構成をとる。
まず第一番目の発明は、表面に銀層を有する繊維と獣毛繊維とを混用して得られるものであって、且つ上記銀層の表層部が沃化していることを特徴とする銀／獣毛混用繊維構造物である。
【００１１】
そして、第二番目の発明は、上記繊維構造物の製造方法であって、具体的には、表面に銀層を有する繊維と獣毛繊維とを混紡、交織又は交編して得た繊維構造物に、沃素を含有する処理液を付与することを特徴とする方法である。
【００１２】
【発明の実施の形態】
以下、本発明の一実施形態に基づいて説明する。
本発明の複合繊維構造物としては、表面に銀層を有する繊維（銀繊維）と獣毛繊維とからなるものであれば、かせ糸等の糸の形態、織物・編み物・不織布等の布帛の形態、さらには上記の糸及び／又は布帛を用いた縫製品の形態などが該当する。
【００１３】
表面に銀層を有する繊維、即ち本発明における「銀繊維」としては、上述の様にフィラメント又はステープルファイバー等の芯成分を銀メッキ処理したもので、特に芯成分がポリアミド系繊維である、所謂「銀被覆ナイロン繊維」が好適であるが、これに限定されるものではなく、繊維表面に銀が露出、または繊維表面が銀で被覆されているものであれば何れも使用することが可能である。
【００１４】
好適な電磁波シールド性能を発揮する形態としては、獣毛繊維紡績糸１〜８本に対して、上記の銀被覆ナイロン繊維とポリエステル系繊維との混紡糸を１本織り込む様に交織した織物があり、スーツ，ユニフォーム，ニット製品の様な衣料用素材等として使用されている。図１に獣毛繊維紡績糸（１）を４本に対し、銀被覆ナイロン繊維とポリエステル系繊維の混紡糸（２）を１本織り込んだ交織布帛（３）の模式図を示す。
【００１５】
なお、上記の銀被覆ナイロン繊維は、先述の様にナイロン６６からなるフィラメントに銀をメッキ処理して被覆せしめたものであり、これを２５〜７８ｍｍに切断し、ポリエチレンテレフタレート等を主成分とするポリエステル系繊維と混ぜ合わせ、混紡糸とするものである。
このとき、該混紡糸においては、銀被覆ナイロン繊維の含有量が０．２重量％以上であると抗菌性，制電性等を発揮し、また３．０重量％以上であると、電磁波シールド性能の点において好適となる。
【００１６】
また、本発明において、獣毛繊維とは主に羊毛を指すが、これに限定するものではなく、その他にもカシミア、モヘア、アルパカ、ラクダ、ウサギ等も用いることが可能である。
【００１７】
そして、以上に述べたような銀繊維と獣毛繊維を用いた銀／獣毛含有繊維構造物、具体的には、混紡糸又は該混紡糸を用いた布帛、或いは銀繊維と獣毛繊維の交織又は交編布帛を製造するのである。
【００１８】
続いて、本発明の銀／獣毛含有繊維構造物の製造方法について説明する。
なお、以下の説明においては布帛、特に織物の形態の例について述べるが、上述の様に本発明の技術思想は布帛の場合のみに限定されるものではなく、かせ糸の形態や縫製品の形態等についても適用し得るものである。
【００１９】
まず、上述の様に、図１に示される様な銀被覆ナイロン繊維とポリエステル繊維とを混ぜ合わせて混紡糸を紡出し、該混紡糸と獣毛繊維からなる紡績糸とを交織して、銀／獣毛繊維含有布帛を製織した後、該布帛は、まず沃素を含有する処理液で処理される。
【００２０】
この沃素処理は、浸漬法や連続処理（パッド・スチーミング法）等で行われることが好ましい。このときの沃素付与量は、０．１〜２００．０％ｏｗｆ、好ましくは０．５〜８０％ｏｗｆとすると、各繊維に損傷や過度の変質がなく、かつ銀被膜の最外層部分を沃化銀とすることが可能となり、その後の処理による銀の劣化を防止し得る様になるのである。
【００２１】
なお、沃素は水には不溶であるため、「沃素を含有する処理液」を作成するにあたって希釈する場合、アルカリ性沃化物水溶液，アルコール，クロロホルム，エーテル，四塩化炭素等の溶媒を用いるが、この中ではアルカリ性沃化物水溶液、特に沃化カリウム水溶液が最も好ましい。
【００２２】
そして、沃素処理を施された上記布帛は、続いて染色工程に投入される。染料としては、獣毛繊維を染色することが可能な酸性染料、含金属錯塩酸性染料、酸性媒染染料、反応性染料等を用い、５０〜１００℃、かつ２０〜９０分で染色する。また、上記の例の様に、ポリエステル系繊維を含有する場合、色合いによっては、獣毛繊維を染色するに先立って、分散染料を用いてポリエステル系繊維部分の染色を行っても良い。
【００２３】
【実施例】
次に、本発明を実施例に基づいて詳細に説明する。
【００２４】
まず、ナイロン６６からなる０．１６ｔｅｘ（１．４デニール）のポリアミド繊維フィラメントを無電解メッキ法により銀で被覆せしめた後、これを繊維長３８ｍｍに切断し、ステープルファイバー状にした。このとき、該銀被覆繊維における銀の重量比率が１８重量％となる様にした。
【００２５】
次いで、上記の銀被覆短繊維２０重量％と、ポリエチレンテレフタレートを主成分とするレギュラーポリエステル８０重量％を用い、撚数７２回／ｍ，７０／２メートル番手の銀被覆繊維含有混紡糸を紡出した。
【００２６】
さらに、メリノウールを用いて、常法により撚数７２回／ｍ，６０／２メートル番手の純毛紡績糸を紡出した。そして、経糸・緯糸共に、上記純毛紡績糸４本に対して、上記の銀被覆短繊維含有混紡糸が１本混入される様に配置して経２８．６本／ｃｍ，緯２５．６本／ｃｍの織り密度で交織し、銀被覆繊維と獣毛繊維のを含有する、目付１６８ｇ／ｍ2の交織布帛を製織した。
【００２７】
（実施例１）
＜沃素処理＞
続いて、沃素処理液として、下記の処方の水溶液を作成し、該処理液と共に上記交織布帛をジェットウィンスに投入した。このとき、布帛への沃素の付与量が４０．０％ｏｗｆ、浴比１：１０となるようにした。そして、ジェットウィンス中において、２０分×４０℃で布帛を処理した。
【００２８】
（沃素処理液の処方：水１リットル中の含有量）
沃素                ２．７ｇ／リットル
沃化カリウム      １５．０ｇ／リットル
ホウ酸            ３０．０ｇ／リットル
【００２９】
＜染色処理＞
その後、一旦上記の沃素処理液をジェットウィンスから排出し、続いてソーピングを行った。
そして、獣毛繊維可染染料である酸性染料をはじめとする薬剤を、布帛重量に対し下記の重量比となる様投入し、１００℃×６０分で羊毛部分を染色し、その結果得られた染色布帛を実施例１とした。なお、このときｐＨ調整剤として極微量の酢酸を添加した。
Irgalan Blue FBL200                                   ３．０重量％
（Ciba Specialty Chemicals社製、酸性染料）
Irgasol DAM                                           １．０重量％
（Ciba Specialty Chemicals社製、染色助剤）
無水芒硝                                              ７．０重量％
【００３０】
（比較例１）
次に、沃素処理も染色処理も施していない、未加工の布帛を比較例１の製品とした。
【００３１】
（比較例２）
続いて、比較例１と同様の未加工交織布帛に対し、上記実施例１に記載した＜沃素処理＞を施さず、＜羊毛染色＞のみを行って得た製品を比較例２の製品とした。
【００３２】
（比較例３）
さらに、比較例１と同様の未加工交織布帛に対し、上記実施例１に記載した＜沃素処理＞を施さず、家庭用洗濯機を用い、塩素を含む水道水によって２０分間撹拌・洗浄し、次いで乾燥せしめ、これを比較例３の製品とした。
【００３３】
以上の実施例１，比較例１，比較例２，比較例３の製品について、電気抵抗値及び電磁波（電界波）の遮蔽率を測定し、さらに、実施例１，比較例２，比較例３について、熟練した専門員による外観の黒色化状態の黙視検査を行った。
【００３４】
なお、電気抵抗値は、テスターを用いて、測定端子を５０ｍｍの幅に固定して値を採取し、また、電界波の遮蔽率については、近傍電磁界シールド効果測定装置「ＡＮＲＩＴＳＵ：ＭＡ８６０２Ｂ」を用い、社団法人関西電子工業振興センターの定めるＫＥＣ法により測定した。
以下表１にその評価結果を示す。
【００３５】
【表１】
0003884205.tif 000002
【００３６】
上記の比較例２，３のように、高温・高湿条件下である染色工程や、塩素を含有する水道水洗浄の工程に、沃素加工を施していない状態の銀繊維／獣毛繊維の交織布帛を投入すると、導電性が低下して（電気抵抗値が増加して）電磁波のシールド性能の低下を引き起こしたが、染色工程に先立って沃素加工を行った実施例１の製品の場合、比較例２、比較例３の布帛に比べても導電性の低下が少ないものであった。
【００３７】
【発明の効果】
以上の説明の様に、本発明の繊維構造物は、銀で被覆された繊維を羊毛等の獣毛繊維と混用した製品であっても、電磁波の遮蔽性能や、導電性即ち帯電防止性能といった銀の特質を失わず、かつ獣毛繊維の保温性・断熱性を併せ持つ製品を提供することが可能になり、また本発明の方法によれば、上記の様な製品を容易に製造することが可能になるという効果を奏するのである。
【図面の簡単な説明】
【図１】銀繊維を含む混紡糸と、獣毛繊維紡績糸との交織布帛を示す模式図である。
【符号の説明】
１  獣毛繊維紡績糸
２  銀被覆ナイロン繊維とポリエステル系繊維の混紡糸
３  交織布帛
【図１】
0003884205.tif 000003